НОВЫЕ КОМПОЗИЦИОННЫЕ МАТЕРИАЛЫ, СПОСОБ ИХ ПОЛУЧЕНИЯ И ИХ ПРИМЕНЕНИЕ В ОБЛАСТИ ПОЛОВЫХ ПОКРЫТИЙ

1. Композиционный материал, содержащий:
(i) по меньшей мере один материал основы и
(ii) по меньшей мере одну плоскую текстильную структуру, причем плоская текстильная структура содержит по меньшей мере одно окончательно отвержденное связующее B-стадии,
отличающийся тем, что
(iii) окончательно упрочненная связующим B-стадии плоская текстильная структура содержит полости, которые соответствуют объему пор диапазоне более 20%.
2. Композиционный материал по п.1, отличающийся тем, что имеющаяся в композиционном материале плоская текстильная структура содержит до 35 вес.%, предпочтительно от 15 вес.% до 20 вес.%, окончательно отвержденного связующего B-стадии (каждый раз в расчете на плоскую текстильную структуру без функциональных материалов).
3. Композиционный материал по п.1, отличающийся тем, что имеющаяся в композиционном материале плоская текстильная структура содержит по меньшей мере один акустически активный наполнитель, который заполняет объем пор, и количество окончательно отвержденного связующего B-стадии составляет от 60 вес.% до 80 вес.%.
4. Композиционный материал по п.1, отличающийся тем, что плоская текстильная структура находится внутри, по меньшей мере на одной поверхности материала основы и/или между отдельными слоями материала основы.
5. Композиционный материал по п.1, отличающийся тем, что материал основы представляет собой материал на основе древесины, предпочтительно клееной или слоистой фанеры, древесно-стружечный материал, в частности древесностружечные плиты и OSB (Oriented Strand Board - ориентированно-стружечная плита), древесноволокнистый материал, в частности пористые древесноволокнистые плиты, диффузионно-открытые древесноволокнистые плиты, твердые (высокоплотные) древесноволокнистые плиты (HDF) и древесноволокнистые плиты средней плотности (MDF), а также Arboform.
6. Композиционный материал по п.1, отличающийся тем, что плоская текстильная структура представляет собой нетканый материал, содержащий натуральные волокна и/или волокна из синтетических или натуральных полимеров, керамические волокна, минеральные волокна или стекловолокна, причем они могут применяться также в виде смесей.
2
2
2
7. Композиционный материал по п.6, отличающийся тем, что плоская текстильная структура представляет собой нетканый материал из стекловолокон, поверхностная плотность которого предпочтительно составляет от 15 до 500 г/м, нетканый материал из минеральных волокон, поверхностная плотность которого предпочтительно составляет от 15 до 500 г/м, нетканый материал из полиэфирных волокон, поверхностная плотность которого предпочтительно составляет от 10 до 500 г/м, или из целлюлозных волокон, и волокна в нетканом материале присутствуют в виде филаментов и/или штапельных волокон.
8. Композиционный материал по п.1, отличающийся тем, что под связующим B-стадии имеется в виду связующее, не содержащее формальдегид, или связующее, которое подвергалось многостадийному твердению, предпочтительно на основе фурфурилового спирта с формальдегидом, фенолформальдегида, меламинформальдегида, мочевиноформальдегида и их смесей, причем особенно предпочтительны водные системы.
9. Композиционный материал по п.1, отличающийся тем, что введенная согласно (ii) плоская текстильная структура дополнительно содержит также функциональные материалы, предпочтительно огнезащитные средства и/или материалы для экранирования электромагнитного излучения.
10. Композиционный материал по п.1, отличающийся тем, что плоская текстильная структура, которая содержит по меньшей мере одно окончательно отвержденное связующее B-стадии, вводится в основу и/или наносится на основу.
11. Композиционный материал по п.1, отличающийся тем, что на верхнюю сторону снабженной связующим B-стадии плоской текстильной структуры наносят функциональный материал или вводят его в плоскую текстильную структуру.
12. Композиционный материал по п.1, отличающийся тем, что имеется по меньшей мере две основы и между основами и/или на поверхностях основ находятся текстильные поверхности согласно (iii).
13. Композиционный материал по п.1, отличающийся тем, что дополнительные слои предпочтительно представляют собой декоративные слои, CP-ламинат (CPL), HP-ламинат (HPL), декоративную бумагу и/или слои защитного лака.
3
14. Композиционный материал по п.1, отличающийся тем, что плотность (в г/см) объема пор отличается от плотности связующего B-стадии и плотности волокон плоской текстильной структуры.
15. Композиционный материал по п.3, отличающийся тем, что акустически активный наполнитель образован из полых стеклянных шариков, полых волокон, стеклянных частиц, кусочков пробки, пористых наполнителей, частиц эластомеров, пробки, полистирольных частиц, полиуретановых частиц и пен.
3
16. Композиционный материал по п.3, отличающийся тем, что плотность (в г/см) акустически активного наполнителя отличается от плотности связующего B-стадии и плотности волокон плоской текстильной структуры.
17. Композиционный материал по п.1, отличающийся тем, что он содержит по меньшей мере один дополнительный эластомерный слой.
18. Композиционный материал по любому из пп.1-17, отличающийся тем, что дополнительно содержит один или несколько слоев из пробки и/или материала на основе пробки, где толщина соответствующего дополнительного пробкового слоя предпочтительно составляет от 0,1 до 3 мм.
19. Способ получения композиционного материала по п.1, включающий стадии:
a) доставка основы,
b) доставка по меньшей мере одной плоской текстильной структуры, причем плоская текстильная структура содержит по меньшей мере одно связующее в состоянии B-стадии и, факультативно, по меньшей мере один функциональный материал,
c) ламинирование полученной согласно стадии a) и b) конструкции под действием давления и тепла, чтобы связующее, находящееся в состоянии B-стадии, окончательно отвердело в плоской текстильной структуре,
d) при необходимости нанесение дополнительных слоев на ламинат и при необходимости сушка, отличающийся тем, что подаваемая на стадии b) плоская текстильная структура имеет объем пор больше 20%, ламинирование на стадии (c) проводится так, чтобы окончательно упрочненная связующим B-стадии плоская текстильная структура имела в результирующем композиционном материале объем пор в диапазоне более 20%.
20. Способ по п.19, отличающийся тем, что когда добавляют акустически активную добавку, то количество связующего B-стадии на стадии b) составляет максимум 35 вес.%, предпочтительно от 15 вес.% до 20 вес.% (каждый раз рассчитано на предварительно упрочненную плоскую текстильную структуру без функциональных материалов).
21. Способ по п.19, отличающийся тем, что когда добавляют акустически активную добавку, то количество связующего B-стадии на стадии b) составляет более 35 вес.%, предпочтительно от 60 вес.% до 80 вес.% (каждый раз рассчитано на предварительно упрочненную плоскую текстильную структуру без функциональных материалов).
22. Способ по п.19, отличающийся тем, что ламинирование проводят посредством дискретного или непрерывного прессования или прокатки.
23. Способ по п.19, отличающийся тем, что нанесение плоской текстильной структуры согласно стадии b) проводят во время получения основы.
24. Декоративный слой, предпочтительно CP-ламинат (CPL) и/или HP-ламинат (HPL), содержащий по меньшей мере одну плоскую текстильную структуру, отличающийся тем, что плоская текстильная структура, окончательно упрочненная связующим B-стадии, содержит полости, которые соответствуют объему пор в диапазоне более 20%.
25. Декоративный слой по п.24, отличающийся тем, что он дополнительно содержит один или несколько слоев из пробки и/или материала на основе пробки, причем толщина соответствующего дополнительного пробкового слоя составляет предпочтительно от 0,1 мм до 3 мм.
26. Покрытие для пола или часть покрытия для пола, содержащее композиционный материал по одному или более пп.1-18.